FR 2786495 A1 20000602 FR 9815165 A 19981127 PROCEDE DE FABRICATION DE POLYESTER. La présente invention concerne la production d'un polymère de type polyester et plus particulièrement la condensation en phase solide d'un polyester. La principale méthode d'obtention de polymères de type polyester consiste en une condensation à haute température soit du produit d'estérification d'un diacide carboxylique par un diol, soit du produit de transestérification d'un diester par un diol. Cette condensation est réalisée à l'état fondu. Pour l'obtention du poly (éthylène téréphtalate) (PET), on condense le produit de la transestérification du téréphtalate de méthyle (DMT) par l'éthylène glycol (EG) ou le produit de l'estérification de t'acide téréphtalique purifié (PTA) par l'éthylène glycol. La condensation est menée jusqu'à obtention d'un composé de poids moléculaire désiré. Cette condensation ne peut pas conduire à des polymères ayant un indice de viscosité très élevé, notamment supérieur à 85 ml/g. Au delà d'une telle viscosité, le type de technologie actuellement employé ne permet pas de poursuivre la réaction. Si l'on désire obtenir des polymères à haut poids moléculaire, il est donc nécessaire d'effectuer une post-condensation à l'état solide à des températures de l'ordre de 200 C. Celle-ci consiste à chauffer une charge de granules de polymère. Ce procédé en phase solide et à basse température permet notamment d'obtenir des polymères à faible niveau de dégradation. La société Du Pont de Nemours, notamment dans les brevets US 5548868 et US 5510454, décrit une autre méthode d'obtention des polyesters. Cette méthode consiste à produire des pastilles de prépolymère, cristallisées de manière à les rendre suffisamment réactives, et ayant de très faibles degrés de polymérisation, compris entre 2 et 40. Les pastilles sont par la suite condensées à ltétat solide selon le procédé decrit précédemment pour la post-condensation. II est possible par cette méthode d'obtenir des polymères de tous poids moléculaires, avec des indices de viscosité inférieurs ou supérieurs à environ 85 mi/g, selon les conditions opératoires de la post-condensation. Les procédés de condensation et de post-condensation en phase solide décrits cidessus sont de cinétique assez lente et constituent une étape limitante dans la fabrication des polyesters. Maigre les progrès accomplis, on cherche toujours à rendre l'étape de condensation ou de post-condensation en phase solide plus performante. La présente invention a pour objectif de remédier aux problèmes posés par la condensation en phase solide en proposant un procédé qui permet d'augmenter la cinétique des condensations en phase solide. Elle propose une alternative aux procédés connus en mettant en oeuvre une condensation en phase solide dispersée dans un liquide. Celle-ci permet de s'affranchir des difficiles rencontrées avec le procédé usuel, d'augmenter des cinétiques de condensation et donc de parvenir plus rapidement aux degrés de polymérisation souhaités. La mise en oeuvre de la condensation en phase solide dispersée dans un milieu liquide doit tre effectuée sur un prépolymère solide ayant des propriétés particulières, nécessaires à la bonne conduite du procédé et à l'accélération des cinétiques. L'invention a donc également pour objet un procédé d'obtention du prépolymère à condenser en phase solide dispersée, ainsi que ses caractéristiques, et en particulier les caractéristiques cristallines qui permettent de le rendre suffisamment réactif. L'invention présente un procédé de fabrication de polyester qui comprend au moins les étapes décrites ci-dessous. II peut comporter d'autres étapes en amont, en aval, ou intermédiaires. Les étapes du procédé peuvent tre menées en continu ou discontinu, dans des dispositifs séparés les uns des autres, ou au sein de mmes dispositifs. Les étapes essentielles sont les suivantes : a) estérification ou transestérification par un diol d'un diacide carboxylique ou d'un diester de diacide carboxylique, b) prépolymérisation du produit d'estérification ou de transestérification en phase liquide jusqu'à un degré de polymérisation moyen compris entre 10 et 50, de préférence entre 20 et 45, c) réalisation d'une dispersion de prépolymère dans un liquide non solvant du diol et non gonflant du prépolymère, le prépolymère étant présent dans la dispersion sous forme de particules solides de diamètre inférieur à 2 mm et cristallisées, avec une épaisseur de lamelles cristallines inférieure à 17 nm, d) polymérisation en phase solide dispersée, e) récupération des particules solides. Le procédé peut tre appliqué à la polymérisation de tout diacide carboxylique avec tout diol. II peut tre appliqué notamment aux diacides suivants : acide téréphtalique, acide isophtalique, acide naphtalènedioïque, acide sulfo-5-isophtalique et leurs melanges. II peut tre appliqué notamment aux diols suivants : éthylène glycol, butane diol, neopentyle glycol, diéthylène glycol, bisphénol, 1-3 propane diol, 1-2 propane diol, cyclohexyldiméthanol, et leurs mélanges. Le procédé peut tre appliqué plus particulièrement à la synthèse du poly (éthylène téréphtalate), à partir des monomères d'acide téréphtalique ou de téréphtalate de méthyle et d'éthylène glycol. L'étape a) d'estérification ou de transestérification est une étape communément réalisée dans les procédés industriels de fabrication de polyesters. Deux voies sont par exemple principalement employées pour la fabrication de poly (éthylène téréphtalate). La première voie d'obtention est la voie dite"téréphtalate de méthyle" (DMT). II s'agit d'une réaction de transestérification. Le DMT fondu est solubilisé dans l'éthylène glycol (EG) présent en excès, le rapport molaire EG/DMT étant d'environ 1.9 à 2.2, et la réaction est menée à pression atmosphérique à des températures d'environ 130 C à 250 C. Elle nécessite la présence d'un catalyseur comme par exemple l'acétate de manganèse. Le méthanol dégagé par la réaction est éliminé par distillation. L'éthylène glycol présent en excès est éliminé par évaporation après la réaction de transestérification. Le catalyseur qui est aussi un catalyseur de la dégradation du polyester est bloqué à I'aide de composés phosphores après la réaction. Le produit résultant de la transestérification est un mélange de bis-hydroxyéthyl-téréphtalate (BHET) et d'oligomères. La deuxième voie est la voie dite"estérification directe". II s'agit d'une réaction d'estérification de I'acide téréphtalique par l'éthylène glycol. Elle est effectuée à des températures de 130 C à 280 C. L'acide téréphtalique, fondu à ces températures, n'est pas soluble dans l'éthylène glycol mais l'est dans l'ester produit de la réaction. La solubilisation du réactif dans le milieu est donc progressive. L'éthylène glycol est présent avec un rapport molaire EG/Acide Téréphtalique d'environ 1 à 3. II résulte de cette réaction un mélange d'oligomères ayant des fonctions de terminaison sous forme d'acide téréphtalique ou de téréphtalate d'hydroxyéthyle. L'utilisation de ces procédés fait l'objet de nombreuses études décrites dans la littérature. Les conditions indiquées ci-dessus ne constituent pas une limitation à la portée de la présente invention. Les étapes ultérieures de prépolymérisation et de polymérisation en phase solide sont des étapes de polymérisation par condensation. Elles sont généralement catalysées à I'aide de composés métalliques, par exemple par des composés de l'antimoine, du titane ou du germanium. Elles peuvent tre catalysées par tout catalyseur du polycondensation décrit dans I'art antérieur. L'étape b) de prépolymérisation en phase liquide peut tre effectuée de préférence selon deux modes de réalisation. Le premier mode de réalisation consiste à effectuer la prépolymérisation en phase fondue. Le deuxième mode de réalisation consiste à effectuer la prépolymérisation en phase fondue dispersée dans un milieu liquide. La mise en oeuvre de ces deux modes sera décrite ultérieurement. Le prépolymère obtenu est de degré de polymérisation moyen compris entre 10 et 50, de préférence entre 20 et 45. Par degré de polymérisation moyen, on entend le degré de polymérisation moyen absolu défini par la formule suivante : où Mo est la masse molaire du motif de répétition du polymère, Mi est la masse molaire de la chaîne de taille référencée i, et ni est le nombre de chaînes de taille référencée i. Les masses molaires sont les masses molaires absolues. Le degré de polymérisation moyen est relié à la masse molaire moyenne en nombre Mn absolue, selon la formule ci-dessus. Cette dernière est évaluée par Chromatographie par Perméation de Gel (GPC) avec couplage viscosimétrique. La viscosité en solution du polymère est liée à la longueur des chaînes et donc à la masse molaire moyenne en nombre et au degré de polymérisation moyen. C'est un indicateur d'avancement de la polymérisation. Dans le présent document, on entend par indice de viscosité (IV), la viscosité en mUg mesurée à 25 C à I'aide d'un viscosimètre de type Ubbelohde pour une solution à 0.005 g/ml de polymère dissout à 115 C dans un mélange composé de 50% en poids de phénol et de 50% en poids de 1-2 dichlorobenzène. Pour le PET, une corrélation entre l'indice de viscosité et le degré moyen de polymérisation évalué par GPC a été établie : DPn=1.19*fiv-7 où l'IV est en ml/g. Cette corrélation est valable pour des indices de viscosité compris entre 10 et 70 ml/g. L'étape c) consiste à réaliser une dispersion dans un liquide de prépolymère issu de l'étape b). Le prépolymère dispersé est sous forme de particules solides. Le liquide de dispersion utilisé ne doit pas tre solvant du diol et ne doit pas tre un milieu gonflant du prépolymère. Pour la mise en oeuvre de l'étape ultérieure de polymérisation en phase solide dispersée, les particules solides doivent tre de diamètre inférieur à environ 2 mm, de préférence 1 mm, et cristallisées avec une épaisseur des lamelles cristallines inférieure à environ 17 nm, de préférence inférieure à environ 12 nm. La formation de la dispersion de particules solides peut tre réalisée selon plusieurs modes. Les modes de formation de la dispersion peuvent en particulier dépendre du mode de réalisation de t'étape de prépolymérisation. On distingue deux types de modes de formation de dispersion : Un premier mode de réalisation de la dispersion consiste à solidifier le prépolymère sous forme de particules et à l'isoler (première phase) puis à mettre en présence les particules avec le milieu de dispersion (deuxième phase). Un deuxième mode de réalisation de la dispersion consiste à effectuer les deux phases simuitanément, la solidification du prépolymère ayant lieu au sein du milieu de dispersion. Ces modes de réalisation seront détaillés ultérieurement. L'étape d) de polymérisation en phase solide dispersée dans un milieu liquide permet d'obtenir des cinétiques de polymérisation élevees dans le cas où les particules solides de prépolymère ont les caractéristiques décrites précédemment, et obtenues par les procédés par exemple décrits dans le présent document. L'étape de polymérisation en phase solide dispersée dans un milieu liquide doit tre réalisée dans un milieu non solvant du diol mis en réaction et non gonflant du prépolymère. Plus particulièrement, pour la fabrication de poly (éthylène téréphtalate), le milieu ne doit pas tre solvant de l'éthylène glycol. Cette caractéristique a pour but de permettre l'élimination du diol et d'accélérer la réaction de polymérisation. Comme liquides convenables pour la mise en oeuvre de l'invention, on peut citer les composés hydrocarbonés. Ces composés peuvent tre issus par exemple d'une coupe d'hydrocarbures aliphatiques possédant un nombre d'atomes de carbone inférieur ou égal à 20. La coupe d'hydrocarbures peut tre un produit liquide à pression atmosphérique à la température de polymérisation en phase dispersée. La condensation en phase solide dispersée peut aussi tre avantageusement effectuée dans une coupe d'hydrocarbures gazeuse à pression atmosphérique à une température supérieure à 150 C et maintenue à t'état liquide sous pression lors de la polymérisation en phase solide dispersée. Un tel milieu est éliminé par détente en fin de procédé, afin de récupérer le polymère. L'élimination du diol au sein du milieu est facilitée par entraînement par un flux de gaz inerte. Le gaz peut tre avantageusement introduit par barbotage dans le milieu de dispersion. II peut tre choisi par exemple parmi I'azote, les gaz rares, les gaz inertes comme par exemple I'air enrichi en azote, le dioxyde de carbone, et leurs mélanges. La présence du gaz inerte permet de plus d'éviter toute présence d'oxygène au sein du milieu et ainsi d'éviter une dégradation du polyester. Le milieu de dispersion entraîné peut tre recyclé dans le milieu réactionnet après collection et démixtion du diol. Afin de stabiliser la dispersion des particules solides de prépolymère à condenser, il est possible, sans que cela doive constituer une limitation au procédé décrit, d'ajouter au milieu liquide un agent. Cet agent de stabilisation est avantageusement un composé ayant des propriétés tensio-actives comportant une partie polaire et une partie polaire et ne comportant aucune fonction réactive dans le milieu. II peut tre par exemple choisi parmi les alkyl-phénol-poly (éthoxyté) protégés, par exemple le nonyl-phenolpoly (éthoxy ! é) protégé, et les alcanes poly (éthoxylé) protégés. La protection est réalisée par alkoxylation, par exemple par une penthoxylation pour les nonyl-phénolpoly (éthoxylé) ou par une méthoxylation pour les alcanes poly (éthoxylé). Comme exemple d'alcane po) y (éthoxy) é) protégé on peut citer cane en C14 éthoxylé 11 à 12 fois. La polymérisation en phase solide dispersée est réalisée à des températures auxquelles les particules dispersées sont à l'état solide. La température peut varier au cours de l'avancement de la réaction, généralement en augmentant, mais doit toujours rester inférieure à la température provoquant la fusion des particules les plus fusibles présentes dans le milieu. La présence de particules à l'état fondu facilite les phénomènes d'agrégation de particules et diminue la vitesse de polymérisation. Par exemple la polymérisation en phase solide dispersée peut tre effectuée à une température inférieure de 1 0 C à la température de fusion du polymère dispersé. La dispersion est caractérisée en ce que les particules solides ont un diamètre inférieur à 2 mm. Par diamètre on entend le diamètre moyen des particules dispersées. De préférence le diamètre des particules solides est inférieur à 1 mm. Les particules dispersées doivent présenter des caractéristiques cristallines particulières pour la mise en oeuvre d'une condensation en phase solide dispersée. L'épaisseur des lamelles cristallines des particules doit tre inférieure à environ 17 nm et de préférence inférieure à environ 12 nm. Par épaisseur des lamelles cristallines, on entend la longueur mesurée par diffraction aux grands angles (WAXS) selon la référence suivante : N. S. Murphy and H. Minor,"General procedure for evaluating amorphous scattering scans cristallinity from X-ray diffraction scans of semicristalline polymers", Poly., vol. 31, 996-1002 (1990). Cette méthode consiste à repérer le pic de diffraction correspondant à la réflexion cristalline sur le plan d'indices de Miller (010) à un angle 211 de 17.8 . La dimension moyenne ACSo1 0 du cristal est donnée par l'équation de Scherrer : ACSo10= k*l/(a*cos ss), où k=0.9, I est la longueur d'onde du cuivre, a est la largeur à mi-hauteur en radians du pic de diffraction. La formation des particules solides et leur dispersion dans le milieu de dispersion non solvant du diol et non gonflant du prépolymère, simultanée ou subséquentes, peuvent dépendre du mode de réalisation de l'étape b) de prépolymérisation. Deux modes de réalisation de la prépolymérisation conviennent pour la mise en oeuvre de l'invention. Le premier mode de prépolymérisation est une prépolymérisation en phase fondue dispersée en gouttelettes dans un milieu liquide. Elle est réalisée en mettant en présence avec un milieu liquide chauffé un produit de type de celui obtenu par l'étape a), fondu, auquel est éventuellement ajouté un catalyseur. Ce milieu ne doit pas tre solvant des composés mis en jeu. Le milieu peut tre exactement le mme que celui realisé pour la polymérisation ultérieure en phase solide dispersée. II peut tre différent de celui qui sera utilisé ultérieurement. II peut donc tre constitué des mmes types de composants, hydrocarbures par exemple, tre soumis identiquement à un flux gazeux, et comporter un ou des stabilisants. L'ajout d'un stabilisant peut permettre en outre de mieux contrôler la dispersion du prépolymère fondu et d'éviter la coalescence des gouttelettes. L'emploi de l'alcane en C14 éthoxylé 11 à 12 fois et protégé par une méthoxylation donne des résultats particulièrement remarquables. Les caractéristiques des milieux ont été décrites de manière détaillée ci-dessus. La température de réaction doit tre contrôlée pour maintenir à l'état fondu le composé à prépolymériser, par exemple au dessus de 220 C. Elle peut tre augmentée au cours de la réaction, par exemple jusqu'à environ 260 C. La prépolymérisation est réalisée jusqu'à obtenir un degré de polymérisation moyen compris entre 10 et 50, de préférence entre 20 et 45. A ce stade du procédé, le produit de prépolymérisation se trouve dispersé à l'état fondu dans un milieu de dispersion de température supérieure à la température de fusion du prépolymère. Le deuxième mode de prépolymérisation est une prépolymérisation en phase fondue. Elle est réalisée par chauffage de produit de type de celui obtenu par l'étape a), auquel est éventuellement ajouté un catalyseur, le produit étant à l'état liquide et constituant la masse du milieu. La prépolymérisation en phase fondue peut tre réalisée comme suit : Un mélange de composé à prépolymériser et de catalyseur est chauffé à une température supérieure à la température de fusion dudit composé, au dessus de 200 C, de préférence au dessus d'environ 260 C. La réaction peut tre avantageusement réalisée sous pression réduite afin de favoriser le dégagement d'éthylène glycol, et éventuellement d'eau lorsque le précurseur employé dans l'étape a) est un diacide carboxylique. Elle peut éventuellement tre réalisée avec un balayage ou un barbotage de gaz inerte. Ceci facilite l'élimination de I'éthylène glycol présent dans le milieu. La prépolymérisation est réalisée jusqu'à obtenir un degré de polymérisation moyen compris entre 10 et 50, de préférence entre 20 et 45. A ce stade du procédé le produit de prépolymérisation se trouve à !'état fondu isolé de tout milieu de dispersion. Le produit de prépolymérisation selon le mode de réalisation en phase fondue peut tre transformé à l'état de particules solides cristallisées et dispersé selon plusieurs modes. La cristallisation est réalisée à une température comprise dans la plage des températures de cristallisation du prépolymère. Cette plage est comprise entre les températures suivantes : température de transition vitreuse plus 25% de la différence entre les températures de fusion et de transition vitreuse et température de fusion moins 25% de la mme différence. Un premier mode consiste à solidifier le prépolymère fondu rapidement et à le mettre en forme de particules solides de diamètre inférieur à 2 mm, de préférence 1 mm, puis à mettre en présence les particules obtenues avec le milieu de dispersion non solvant du diol. La mise en forme peut tre effectuée par exemple par broyage ou par section de joncs de diamètre inférieur à 2 mm, de préférence 1 mm. Un deuxième mode consiste à pulvériser le produit de prépolymérisation dans un fluide gazeux de température comprise dans la plage des températures de cristallisation du prépolymère. La pulvérisation doit tre effectuée sous forme de gouttelettes de diamètre inférieur à 2 mm, de préférence 1 mm. Les gouttelettes solidifiées au contact du gaz sont ensuite mises en présence du milieu de dispersion non solvant du diol et non gonflant du prépolymère. Un troisième mode de réalisation consiste à pulvériser le produit de prépolymérisation dans le milieu de dispersion non solvant du diol et non gonflant du prépolymère, ledit milieu étant à une température comprise dans la plage des températures de cristallisation du prépolymère. La solidification et la formation de la dispersion sont ici simultanées. Un quatrième mode de réalisation comporte une première phase qui consiste à pulvériser le produit de prépolymérisation dans le milieu de dispersion non solvant du diol et non gonflant du prépolymère, ledit milieu étant à une température supérieure à la température de fusion du prépolymère. Après cette première phase, le produit de prépolymérisation se trouve dispersé à l'état fondu dans un milieu de dispersion de température supérieure à la température de fusion du prépolymère. Lorsque le produit de prépolymérisation se trouve dispersé à !'état fondu dans un milieu de dispersion de température supérieure à la température de fusion du prépolymère, soit à l'issue de la première phase du quatrième mode de dispersion après une prépolymérisation en phase fondue, soit à l'issue d'une prépolymérisation en phase fondue dispersée dans un milieu liquide, la réalisation de la dispersion peut tre principalement effectuée selon deux modes de réalisation. Dans un premier mode de réalisation, le milieu de dispersion est refroidi rapidement à une température comprise dans la plage des températures de cristallisation du prépolymère. Ce refroidissement peut tre par exemple effectué par dilution avec du liquide froid constituant le milieu de dispersion. Le produit issu de ce refroidissement est la suspension de particules solides dans un liquide non solvant du diol et non gonflant du prépolymère. Un deuxième mode de réalisation peut tre mis en oeuvre si le milieu liquide de dispersion de la phase fondue est un produit gazeux à une température supérieure à 150 C et maintenu sous pression à t'état liquide. Ce mode consiste à imposer au milieu une détente à température comprise dans la plage des températures de cristallisation du prépolymère et à ainsi solidifier le prépolymère initialement fondu en suspension. Les particules sont ensuite mises en présence du milieu de dispersion non solvant du diol et non gonflant du prépolymère. L'enchaînement au sein d'un mme milieu des étapes de prépolymérisation en phase fondue dispersée, de la réalisation de la dispersion des particules solides et de polymérisation en phase solide dispersée est un mode de réalisation particulièrement simple et efficace. L'étape e) est une étape au cours de laquelle le produit de la polymérisation en phase solide dispersée dans un milieu liquide est isolé du milieu de dispersion. L'isolation peut tre réalisée par tout moyen permettant de séparer d'une phase liquide une phase solide en suspension. L'isolation peut consister par exemple en une filtration, une décantation ou une déstabilisation de la dispersion. Si le milieu de dispersion est un milieu liquide constitué d'un composé gazeux à pression atmosphérique liquéfié sous pression, I'isolation peut tre effectuée par détente du milieu. Les particules solides peuvent tre lavées par tout composé approprié puis séchées. Comme composé de lavage on peut citer par exemple I'heptane. Les particules solides peuvent tre directement utilisées pour applications, par exemple pour t'extrusion, ou tre compactées sous forme de pastilles ou de granules. D'autres détails ou avantages de l'invention apparaîtront plus clairement au vu des exemples donnés ci-dessous uniquement à titre indicatif. Exemple 1 Un prépolymère de poly (ethylène téréphtalate) d'indice de viscosité (IV initial) de 42 ml/g, c'est à dire de degré de polymérisation moyen de 43, est préparé selon un procédé classique d'estérification directe, en phase fondue, à partir d'acide téréphtalique purifié et d'éthylène glycol, en présence de 250 ppm de catalyseur. Le catalyseur utilisé est l'oxyde d'antimoine. Le prépolymère est solidifié en masse puis broyé avec de la carboglace. Le produit de broyage est tamisé. Les différentes granulométries sont séparées en des échantillons dont les particules ont des diamètres respectivement compris entre 125 et 250 pm, 250 et 500 um, 500 et 1000 um. Les poudres tamisées sont séchées sous vide à 130 C pendant 3 heures. L'épaisseur des lamelles cristallines est mesurée : 11.5 nm. Les poudres sont dispersées dans 100 ml d'une coupe d'hydrocarbures de C14 à C17 (commercialisée par la société Halterman) dans un réacteur ballon de 0.51 équipé d'un système d'agitation, d'un condenseur de type Dean Stark couplé à un réfrigérant, d'un thermocouple et d'une arrivée d'argon surmontée d'une chambre de prélèvement maintenu sous argon. Le taux de solide introduit (masse de prépolymère solide introduit sous forme de poudre par rapport à la masse de milieu dispersant) est de 6.2%. Le ballon est chauffé. Les températures au sein du milieu de dispersion sont mesurées à I'aide du thermocouple. La polymérisation en phase solide dispersée est réalisée à différentes températures de chauffage pour une taille de particules comprise entre 125 et 250 um. L'avancement de la polymérisation est mesuré par l'évolution de l'indice de viscosité (IV). Le tableau 1 présente les indices de viscosité mesurés après environ 8 heures (IV 8 heures) de polymérisation en phase solide dispersée pour des températures de chauffage de 200 C à 240 C. Le polymère est récupéré par filtration. La poudre de polymère obtenue est rincée plusieurs fois à l'heptane et séchée sous vide à 70 C pendant quelques heures. Tableau 1 Température de chauffage DPn initial IV initial (ml/g) IV 8 heures (ml/g) 200 C 43 42 77 220 C 43 42 107 230 C 43 42 134 240 C 43 42 180 Des polymérisations en phase solide dispersée sont réa Exemples comparatifs On compare t'efficacité d'une polymérisation en phase solide dispersée dans un milieu liquide avec l'efficacité d'une condensation en phase solide classique en milieu gazeux (post-condensation classique). On effectue une condensation en phase solide en milieu gazeux sur une poudre de prépolymère d'indice de viscosité de 42 mUg, d'épaisseur de lamelles cristallines de 11.5 nm, et de taille de particules comprise entre 125 et 250 um. Cette poudre est obtenue selon le mode de réalisation décrit dans l'exemple 1. La poudre est placée dans un ballon de 100 ml fixé sur un appareil lui permettant de tourner autour de son axe. Le ballon en rotation est immergé dans un bain d'huile silicone chauffé de manière à ce que la température de la poudre soit de 220 C. Le système est balayé par un courant d'azote. L'avancement de la condensation est mesuré par l'évolution de l'indice de viscosité (IV). Le tableau 3 présente les indices de viscosité mesurés après environ 8 heures (IV 8 heures) de condensation soit un phase solide dispersée dans un milieu gazeux, soit en phase solide dispersée dans un milieu liquide. La condensation en phase solide dispersée dans un milieu liquide est réalisée dans les mmes conditions, à 220 C, et pour une poudre dont les granules ont une taille comprise entre 125 et 250 um. Cette réalisation est décrite dans l'exemple 1. Le tableau 4 présente les résultats obtenus suite à des réalisations identiques, avec une température de condensation de 200 C. Tableau 3 Condensation en phase solide : IV initial (ml/g) DPn initial IV 8 heures (ml/g) dispersée en milieu gazeux 42 43 90 dispersée en milieu liquide 42 43 107 Tableau 4 Condensation en phase solide : IV initial (ml/g) DPn initial IV 8 heures (ml/g) dispersée en milieu gazeux 42 43 68 dispersée en milieu liquide 42 43 77 Exemple 2 Des condensations ont été effectuées sur des prépolymères de différents degrés de polymérisation (DPn initial). L'épaisseur des lamelles cristallines (e) est mesurée et présentée en tableau 5. Ces prépolymères sont préparés de la mme manière que pour les exemples précédents. Les condensations en phase solide dispersée dans un milieu gazeux (CS) et en phase solide dispersée dans un milieu liquide (CSd) sont réalisées selon le mme procédé. Les conditions de réalisation sont les suivantes : -taille des particules : 125um à 250 um -température de condensation : 220 C Tableau 5 DPn initial e (nm) IV initial CS IV (8 heures) CSd IV (8 heures) 31.5 10.5 29. 5 77 110 43 11. 5 42 90 107 Exemple 3 Cet exemple illustre un mode de réalisation selon lequel la prépolymérisation est effectuée en phase fondue dispersée dans un milieu liquide. On installe un réacteur ballon de 0.5 litre, equipé d'un système d'agitation, d'un condenseur de type Dean Stark couplé à un réfrigérant et à une ampoule de coulée, d'un thermocouple et d'une arrivée d'argon surmontée d'une chambre de prélèvement maintenue sous ce gaz. On charge dans le réacteur 100 g du produit issu de l'estérification de !'acide téréphtalique (PTA) par l'éthylène glycol. On le fait fondre et on ajoute par rapport à la masse de PTA initiale, 270 ppm d'acétate d'antimoine dilués dans de l'éthylène glycol et introduits sur le produit de transestérification fondu à I'aide d'une seringue. On introduit à I'aide de l'ampoule de coulée 100 ml d'une coupe d'hydrocarbures aliphatiques en C14 à C17 chauffée au préalable à 250 C. Un débit constant de 15 ml/s d'argon est maintenu dans le réacteur tout au long de la synthèse La synthèse est effectuée à pression atmosphérique. Le réacteur est chauffé à I'aide d'un bain d'huile silicone. La température est maintenue à 250 C pendant 2 heures. Le produit se trouve à !'état fondu dispersé dans la coupe. Une trempe est réalisée par ajout de coupe à 20 C, réalisant une dilution par 4. Toute la suspension liquide-liquide se disperse alors en particules solides de prépolymère dans le milieu liquide. Le prépolymère obtenu est lavé à I'heptane à 70 C sous vide pendant quelques heures. II est ensuite tamisé à des diamètres inférieurs à 250 um. On introduit dans le réacteur 20 g de poudre de prépolymère ainsi préparé et 200 ml de coupe d'hydrocarbures. La température du réacteur est ensuite portée à 220 C. Cette Température est maintenue pendant 8 heures. Lors de la condensation, l'éthylène glycol (sous-produit de la réaction) et la coupe sont entraînés par le débit d'argon. Ils se condensent dans le Dean Stark où une démixtion de phase permet de recueillir l'éthylène glycol tandis que le surnageant (la coupe) repart dans le réacteur, permettant ainsi de maintenir une dilution constante de polymère dans le milieu diluant. Après huit heures de condensation la poudre de polymère obtenue est rincée plusieurs fois à I'heptane et séchée sous vide à 70 C pendant quelques heures. Les indices de viscosité (IV) et épaisseurs des lamelles cristallines sont évalués sur le prépolymère (après la trempe), puis sur le polymère après huit heures de condensation en phase solide dispersée dans un milieu liquide. Les résultats sont présentés tableau 6. Tableau 6 IV DPn épaisseur des lamelles (nm) (ml/g) Prépolymère 24. 7 22 5. 7 Polymère (8 heures) 66 71. 7 6 REVENDICATIONS 1.-Procédé de fabrication de polyester comprenant les étapes suivantes : a) estérification ou transestérification par un diol d'un diacide carboxylique ou d'un diester de diacide carboxylique, b) prépolymérisation du produit d'estérification ou de transesterification en phase liquide jusqu'à un degré de polymérisation moyen compris entre 10 et 50, de préférence entre 20 et 45, c) réalisation d'une dispersion de prépolymère dans un liquide non solvant du diol et non gonflant du prépolymère, le prépolymère étant présent dans la dispersion sous forme de particules solides de diamètre inférieur à 2 mm et cristallisées, avec une épaisseur de lamelles cristallines inférieure à 17 nm, d) polymérisation en phase solide dispersée, e) récupération des particules solides. 2.-Procédé selon la revendication 1 caractérisé en ce que les diacides carboxyliques sont choisis parmi I'acide téréphtalique, I'acide isophtalique, I'acide naphtalènedioïque, I'acide sulfo-5-isophtalique, et leurs mélanges. 3.-Procédé selon l'une des revendications 1 ou 2 caractérisé en ce que le diol est choisi parmi l'éthylène glycol, le butane diol, le neopentyle glycol, le diethylène glycol, les bisphenols, le 1-3 propane diol, le 1-2 propane diol, le cyclohexyldiméthanol, et leurs mélanges. 4.-Procédé selon l'une des revendications 1 à 3 caractérisé en ce que l'étape b) de prépolymérisation est catalysée. 5.-Procédé selon l'une des revendications 1 à 4 caractérisé en ce que 1'6tape d) de polymérisation en phase solide dispersée est catalysée. 6.-Procédé selon l'une des revendications 1 à 5 caractérisé en ce que l'épaisseur des lamelles cristallines des particules solides obtenues par l'étape c) est inférieure à 12 nm. 7.-Procédé selon l'une des revendications 1 à 6 caractérisé en ce que le diamètre des particules solides obtenues par l'étape c) est inférieur à 1 mm. 8.-Procédé selon l'une des revendications 1 à 7 caractérisé en ce que le milieu liquide de dispersion des particules solides est une coupe d'hydrocarbures. 9.-Procédé selon la revendication 8 caractérisé en ce que les composés de la coupe d'hydrocarbures sont aliphatiques et possèdent un nombre d'atomes de carbone inférieur à 20. 10.-Procédé selon la revendication 9 caractérisé en ce que la coupe d'hydrocarbures est un produit liquide à pression atmosphérique à la température de polymérisation en phase dispersée. 11.-Procédé selon l'une des revendications 8 ou 9 caractérisé en ce que la coupe d'hydrocarbures est un produit gazeux à pression atmosphérique à une température supérieure à 150 C et en ce que le milieu est maintenu sous pression à t'état liquide lors de t'étape de polymérisation en phase dispersée. 12.-Procédé selon l'une des revendications 1 à 11 caractérisé en ce que le milieu de dispersion contient un composé stabilisant ayant des propriétés tensio-actives. 13.-Procédé selon la revendication 12 caractérisé en ce que le composé ayant des propriétés tensio-actives est choisi parmi les alkyl-phénol-poly (éthoxylé) protégés et les alcanes poly (éthoxylé) protégés. 14.-Procédé selon l'une des revendications 1 à 13 caractérisé en ce que la polymérisation en phase solide dispersée est réalisée sous un flux de gaz inerte. 15.-Procédé selon la revendication 14 caractérisé en ce que le flux de gaz inerte est introduit par barbotage dans le milieu liquide de dispersion. 16.-Procédé selon l'une des revendications 14 ou 15 caractérisé en ce que le gaz inerte est choisi parmi l'azote, les gaz rares, les gaz inertes, I'air enrichi en azote, le dioxyde de carbone, et leurs mélanges. 17.-Procédé selon l'une des revendications 1 à 16 caractérisé en ce que la polymérisation en phase solide dispersée est réalisée à des températures inférieures à la température de fusion des particules les plus fusibles présentes dans le milieu. 18.-Procédé selon l'une des revendications 1 à 17 caractérisé en ce que la prépolymérisation est effectuée en phase fondue dispersée dans un milieu liquide. 19.-Procédé selon la revendication 18 caractérisé en ce que le milieu de dispersion de la phase fondue contient un composé stabilisant ayant des propriétés tensio-actives. 20.-Procédé selon la revendication 19 caractérisé en ce que le composé tensioactif est choisi parmi les alkyl-phénol-poly (éthoxyle) protégés, les alcanes poly (éthoxylé) protégés. 21.-Procédé selon l'une des revendications 18 à 20 caractérisé en ce que la polymérisation en phase solide dispersée est réalisée sous un flux de gaz inerte. 22.-Procédé selon la revendication 21 caractérisé en ce que le flux de gaz inerte est introduit par barbotage dans le milieu liquide de dispersion. 23.-Procédé selon l'une des revendications 21 ou 22 caractérisé en ce que le gaz inerte est choisi parmi I'azote, les gaz rares, les gaz inertes, I'air enrichi en azote, le dioxyde de carbone, et leurs mélanges. 24.-Procédé selon l'une des revendications 18 à 23 caractérisé en ce que le milieu liquide de dispersion de la phase fondue est une coupe d'hydrocarbures. 25.-Procédé selon la revendication 24 caractérisé en ce que les composés de la coupe d'hydrocarbures sont aliphatiques et possèdent un nombre d'atomes de carbone inférieur à 20. 26.-Procédé selon la revendication 25 caractérisé en ce que la coupe d'hydrocarbures est un produit liquide 6 pression atmosphérique à la température de polymérisation en phase dispersée. 27.-Procédé selon l'une des revendications 24 ou 25 caractérisé en ce que la coupe d'hydrocarbures est un produit gazeux à pression atmosphérique à une température supérieure à 150 C et en ce que le milieu est maintenu sous pression à l'état liquide lors de l'étape de polymérisation en phase dispersée. 28.-Procédé selon la des revendication 18 caractérisé en ce que les étapes de prépolymérisation en phase fondue dispersée et de polymérisation en phase solide dispersée sont réalisées dans le mme milieu liquide selon l'une des revendications 8 à 13. 29.-Procédé selon l'une des revendications 1 à 18 caractérisé en ce que la prépolymérisation est réalisée en phase fondue. 30.-Procédé selon la revendication 29 caractérisé en ce que l'étape c) comporte une phase de solidification rapide du prépolymère fondu, une phase de formation de particules de diamètre inférieur à 2 mm et une phase de mise en présence des granules ou particules avec le milieu de dispersion. 31.-Procédé selon la revendication 30 caractérisé en ce que la formation de particules est réalisée par broyage. 32.-Procédé selon la revendication 32 caractérisé en ce que la solidification est réalisée sous forme de joncs de diamètre inférieur à 2 mm et que la formation de particules est réalisée par section desdits joncs. 33.-Procédé selon la revendication 29 caractérisé en ce que 1'6tape c) comporte une phase de formation de particules solides de prépolymère par pulvérisation du prépolymère à I'état fondu sous forme de gouttelettes de diamètre inférieur à 2 mm, dans un fluide gazeux de température comprise dans la plage des températures de cristallisation du prépolymère et une phase de mise en présence des particules solides obtenues avec le milieu de dispersion. 34.-Procédé selon la revendication 29 caractérisé en ce que l'étape c) comporte une phase de formation de particules solides de prépolymère par pulvérisation du prépolymère à l'état fondu sous forme de gouttelettes de diamètre inférieur à 2 mm, dans un fluide liquide selon l'une des revendications 8 à 13, de température comprise dans la plage des températures de cristallisation du prépolymère. 35.-Procédé selon la revendication 29 caractérisé en ce que !'étape c) comporte une phase de pulvérisation de prépolymère à t'état fondu, sous forme de gouttelettes de diamètre inférieur à 2 mm, dans un liquide de température supérieure à la température de fusion du prépolymère, et une phase de solidification et cristallisation. 36.-Procédé selon la revendication 35 caractérisé en ce que le liquide est le milieu de dispersion de l'étape d) de polymérisation en phase solide dispersée selon l'une des revendications 8 à 13. 37.-Procédé selon la revendication 35 caractérisé en ce que le liquide est une coupe d'hydrocarbures gazeuse à pression atmosphérique à une température supérieure à 150 C, maintenu sous pression à t'état liquide. 38.-Procédé selon l'une des revendications 27 ou 37 caractérisé en ce que la dispersion est réalisée par solidification des gouttelettes par détente à pression atmosphérique du milieu liquide puis par mise en présence des particules solides obtenues avec le milieu de dispersion. 39.-Procédé l'une des revendications 18 à 28 et 36 caractérisé en ce que l'étape c) comporte une phase solidification de la suspension de prépolymère fondu par refroidissement à une température comprise dans la plage des températures de cristallisation du prépolymère 40.-Procédé selon la revendication 39 caractérisé en ce que le refroidissement est réalisé par dilution avec du liquide de dispersion froid.